FR 2871288 A1 20051209 FR 0505644 A 20050603 Domaine de l'invention La présente invention concerne un dispositif d'affichage fluorescent lumineux et multicolore, comprenant une couche phosphorescente contenant un phosphore émettant une lumière jaune à rouge et une couche phosphorescente contenant un phosphore émettant une lumière bleue à verte, où la lumière est émise en réponse à des électrons émis par une source émettrice d'électrons prévue à l'intérieur d'une enceinte scellée sous vide. Arrière plan de l'invention Dans un dispositif d'affichage fluorescent, afin d'obtenir une variété de couleurs lumineuses, le phosphore émettant une lumière jaune à rouge choisi parmi divers phosphores est crucial pour accroître la variation du dispositif d'affichage fluorescent. Un phosphore ZnCdS:Ag a été utilisé comme phosphore émettant une lumière jaune à rouge. Cependant, la législation actuelle en matière d'environnement exige une réduction du taux de Cd qui est un matériau polluant l'environnement et un composant du phosphore. Donc, il nous faut fournir de gros efforts concertés pour développer des phosphores dépourvus de Cd et doués d'une haute fiabilité. On connaît une technique permettant d'utiliser, à titre d'un des phosphores dépourvus de Cd, un phosphore Ln2O2S:Eu (Ln est au moins un élément choisi dans un groupe constitué de La, Gd, Lu et Y) (désigné ciaprès "phosphore Ln2O2S:Eu") dans le dispositif d'affichage fluorescent. Par exemple, la publication de brevet japonais mise à l'inspection publique n H10-12165 expose une technique dans laquelle la quantité d'oxyde à la surface du phosphore Ln2O2S:Eu est réduite adéquatement en dessous d'une valeur spécifique pour l'utilisation du phosphore Ln2O2S:Eu, et le dispositif d'affichage fluorescent est fabriqué sous atmosphère non oxydante en utilisant un liant d'autolyse. Donc, l'oxydation à la surface du phosphore Ln2O2S:Eu est supprimée, ce qui permet d'améliorer la brillance initiale et la fiabilité du dispositif d'affichage fluorescent. En outre, par exemple, la publication de brevet japonais mise à l'inspection publique n H7-48570 expose une technique permettant d'améliorer la fiabilité d'un dispositif d'affichage fluorescent utilisant un phosphore Ln2O2S:Eu grâce à la formation d'un film protecteur transparent choisi parmi Al2O3, 5103, TiO2 et CeO3 sur la surface du phosphore Ln2O2S:Eu. En plus, par exemple, la publication de brevet japonais mise à l'inspection publique n 2003-147354 expose une technique permettant d'améliorer la fiabilité d'un dispositif d'affichage fluorescent utilisant un phosphore Ln2O2S:Eu grâce à l'addition d'un métal choisi parmi Mg, Sr, Ba, Be et Ca sur la surface du phosphore Ln2O2S:Eu pour refaçonner sa surface. Le phosphore Ln2O2S:Eu est un phosphore dépourvu de Cd, pouvant être utilisé comme couche phosphorescente constituée d'un phosphore émettant une lumière jaune à rouge en réponse à des électrons émis par une source émettrice d'électrons prévue à l'intérieur d'une enceinte scellée sous vide tout en résistant aux conditions d'-actionnement du dispositif d'affichage fluorescent multicolore. Cependant, dans le dispositif d'affichage fluorescent multicolore, dans lequel le phosphore Ln2O2S:Eu est utilisé conjointement avec une couche phosphorescente contenant au moins un oxyde phosphorique à faible résistance choisi parmi un phosphore ZnO:Zn, un phosphore ZnGa2O4 et un phosphore ZnGa2O4:Mn, la brillance de la couche phosphorescente constituée du phosphore Ln2O2S:Eu se détériore rapidement. Résumé de l'invention Un but de la présente invention est par conséquent de proposer un dispositif d'affichage fluorescent lumineux multicolore hautement fiable, utilisant un phosphore Ln2O2S:Eu à titre de phosphore émettant une lumière jaune à rouge, dans lequel la brillance du phosphore Ln2O2S:Eu ne se dégrade pas, même quand on l'utilise avec au moins un oxyde phosphorique à faible résistance choisi parmi un phosphore ZnO:Zn, un phosphore ZnGa2O4 et un phosphore ZnGa2O4:Mn, émettant une lumière bleue à verte. Le dispositif d'affichage fluorescent lumineux multicolore comprend, à titre de composants principaux, une couche phosphorescente contenant un phosphore émettant une lumière jaune à rouge, et une couche phosphorescente contenant un phosphore émettant une lumière bleue à verte, où la lumière est émise en réponse à des électrons émis par une source émettrice d'électrons prévue à l'intérieur d'une enceinte scellée sous vide. Selon la présente invention, on propose un dispositif d'affichage lumineux fluorescent multicolore comprenant en son sein une enceinte scellée sous vide munie d'un substrat en verre, une anode disposée sur le substrat en verre, une cathode installée dans l'enceinte scellée sous vide, une première couche phosphorescente contenant un phosphore émettant une lumière jaune à rouge, et une seconde couche phosphorescente contenant un phosphore émettant une lumière bleue à verte, où la première couche phosphorescente contient un phosphore Ln2O2S:Eu (Ln est au moins un élément choisi dans un groupe constitué de La, Gd, Lu et Y) qui émet une lumière jaune à rouge; et la seconde couche phosphorescente contient au moins un phosphore choisi parmi un phosphore ZnO:Zn, un phosphore ZnGa2O4 et un phosphore ZnGa2O4:Mn, émettant une lumière bleue à verte. De préférence, le phosphore émettant une lumière jaune à rouge est un phosphore Lu2O2S:Eu, un phosphore La2O2S: Eu ou un phosphore Gd2O2S: Eu, et l'aire de la seconde couche phosphorescente, contenant au moins un phosphore choisi parmi un phosphore ZnO:Zn, un phosphore ZnGa2O4 et un phosphore ZnGa2O4:Mn, occupe 95 % ou moins de l'aire des couches phosphorescentes totales dans le dispositif d'affichage fluorescent. De préférence, le phosphore émettant une lumière jaune à rouge est formé d'un phosphore (Lu, La, Gd, Y)2O2S:Eu, d'un phosphore (Lu, La, Gd)2O2S:Eu ou d'un phosphore (Lu, La)2O2S:Eu. De préférence, l'aire de la seconde couche phosphorescente, contenant au moins un phosphore choisi parmi un phosphore ZnO:Zn, un phosphore ZnGa2O4 et un phosphore ZnGa2O4:Mn, occupe 10 % ou plus de l'aire des couches phosphorescentes totales dans le dispositif d'affichage fluorescent. Avec ces configurations, on peut proposer un dispositif d'affichage lumineux fluorescent multicolore hautement fiable comprenant un phosphore Ln2O2S:Eu sans Cd polluant l'environnement à titre de phosphore émettant une lumière jaune à rouge; et à titre d'autre unité luminescente, une couche phosphorescente contenant au moins un oxyde phosphorique à faible résistance choisi parmi un phosphore ZnO:Zn, un phosphore ZnGa2O4 et un phosphore ZnGa2O4:Mn. Brève description des dessins Les buts et caractéristiques précédents, ainsi que d'autres, de la présente invention deviendront évidents en lisant la description suivante des modes de réalisation préférés, exposés à l'appui des dessins cijoints, dans lesquels: La figure 1 montre un dispositif d'affichage lumineux fluorescent multicolore; La figure 2 est un graphique analysant le phénomène de décharge des gaz émanant d'un oxyde phosphorique comme le phosphore ZnO:Zn; La figure 3 est un graphique montrant une tension déclenchant le début de l'émission du phosphore Lu2O2S:Eu, du phosphore Gd2O2S:Eu, du phosphore La2O2S:Eu et du phosphore Y2O2S: Eu; La figure 4 est un graphique illustrant les durées de vie des unités luminescentes, chacune constituée d'une couche de phosphore contenant un phosphore La2O2S:Eu, un phosphore Gd2O2S:Eu, et un phosphore Lu2O2S:Eu, respectivement, dans un dispositif d'affichage fluorescent sans phosphore ZnO:Zn; La figure 5 est un graphique illustrant les durées de vie des unités luminescentes, chacune constituée d'une couche de phosphore contenant un phosphore La2O2S:Eu, un phosphore Gd2O2S:Eu, et un phosphore Lu2O2S:Eu, respectivement, dans un dispositif d'affichage lumineux fluorescent multicolore, où l'unité luminescente constituée d'une couche phosphorescente contenant du phosphore ZnO:Zn occupe 10 % de l'aire totale de l'affichage; La figure 6 est un graphique illustrant les durées de vie des unités luminescentes, chacune constituée d'une couche de phosphore contenant un phosphore La2O2S:Eu, un phosphore Gd2O2S:Eu, et un phosphore Lu2O2S:Eu, respectivement, dans un dispositif d'affichage lumineux fluorescent multicolore, où l'unité luminescente constituée d'une couche phosphorescente contenant du phosphore ZnO:Zn occupe 40 % de l'aire totale de l'affichage; La figure 7 est un graphique illustrant les durées de vie des unités luminescentes, qui sont respectivement constituées de couches phosphorescentes contenant du phosphore La2O2S:Eu, du phosphore Gd2O2S:Eu, et du phosphore Lu2O2S:Eu, dans des dispositifs d'affichage fluorescent, où l'unité luminescente constituée de la couche phosphorescente contenant du phosphore ZnO:Zn occupe 80 % de l'aire totale de l'affichage; La figure 8 est un graphique illustrant les durées de vie des unités luminescentes, chacune constituée d'une couche de phosphore contenant un phosphore La2O2S:Eu, un phosphore Gd2O2S:Eu, et un phosphore Lu2O2S:Eu, respectivement, dans un dispositif d'affichage lumineux fluorescent multicolore, où l'unité luminescente constituée d'une couche phosphorescente contenant du phosphore ZnO:Zn occupe 90 % de l'aire totale de l'affichage; La figure 9 est un graphique illustrant les durées de vie des unités luminescentes, qui sont respectivement constituées de couches phosphorescentes contenant du phosphore La2O2S: Eu, du phosphore Gd2O2S: Eu, et du phosphore Lu2O2S:Eu, dans des dispositifs d'affichage fluorescent, où l'unité luminescente constituée de la couche phosphorescente contenant du phosphore ZnO:Zn occupe 95 % de l'aire totale de l'affichage; La figure 10 est un graphique illustrant une amélioration de la durée de vie du phosphore, qui a été obtenue quand un cristal mixte est formé en mélangeant Lu à 10 % en moles avec au moins un élément choisi parmi La, Gd et Y, par rapport à celle d'un dispositif d'affichage lumineux fluorescent multicolore usuel. Description détaillée du mode de réalisation préféré Comme on le voit sur la figure 1, un dispositif d'affichage lumineux fluorescent multicolore selon la présente invention comprend une enceinte scellée sous vide, formée par un substrat en verre 1 et un récipient prenant la forme d'un boîtier 9; une cathode 8 qui est une source émettrice d'électrons installée dans l'enceinte scellée sous vide; une couche phosphorescente 6a utilisant un phosphore Ln2O2S:Eu émettant une lumière jaune à rouge; et une couche phosphorescente utilisant au moins un oxyde phosphorique à faible résistance choisi parmi un phosphore ZnO:Zn, un phosphore ZnGa2O4 et un phosphore ZnGa2O4:Mn. Pour le dispositif d'affichage fluorescent comprenant la couche phosphorescente contenant le phosphore Ln2O2S:Eu et la couche phosphorescente contenant le phosphore ZnO:Zn et l'autre oxyde phosphorique, les inventeurs ont étudié la cause de la détérioration de brillance de la couche phosphorescente contenant le phosphore Ln2O2S: Eu. Pour résultat, il a été confirmé que plus le rapport d'occupation de la couche phosphorescente contenant le phosphore ZnO:Zn par rapport à la couche phosphorescente contenant le phosphore Ln2O2S:Eu est élevé dans le dispositif d'affichage fluorescent, plus la détérioration de la durée de vie du phosphore Ln2O2S:Eu est grave. Les raisons en sont les suivantes. D'abord, pour le dispositif d'affichage fluorescent comprenant la couche phosphorescente contenant le phosphore Ln2O2S:Eu et la couche phosphorescente contenant le phosphore ZnO:Zn et/ou l'autre oxyde phosphorique, une analyse ESCA a été réalisée à la surface du phosphore Ln2O2S:Eu dont la brillance s'est détériorée après que le dispositif d'affichage fluorescent ait été actionné par l'irradiation de faisceaux d'électrons pendant une durée prolongée sur les couches phosphorescentes. Au final, il a été confirmé que la quantité de groupes sulfates à la surface du phosphore Ln2O2S:Eu dans le dispositif d'affichage fluorescent après qu'il ait été actionné par l'irradiation de faisceaux d'électrons pendant une durée prolongée augmente par rapport à la quantité initiale de groupes sulfates à la surface du phosphore Ln2O2S:Eu. (Ici, le groupe sulfate représente une composition sulfurique instable qui a résulté du fait qu'une partie du S (soufre) constituant la cristallisation du phosphore Ln2O2S:Eu se combine à une quantité trace d'humidité). Puis, les inventeurs ont émis l'hypothèse qu'une quantité trace d'humidité subsistant dans le dispositif d'affichage fluorescent était une source de groupes sulfates et l'ont confirmé dans la succession d'opérations suivante. D'abord, après avoir fabriqué un dispositif d'affichage fluorescent comprenant une couche phosphorescente contenant le phosphore ZnO:Zn et un analyseur de masse, une pression partielle d'une quantité trace de gaz quand une tension est appliquée à la cathode a été mesurée. Les résultats sont montrés sur la figure 2. La figure 2 est un graphique analysant un phénomène 10 de décharge des gaz émanant d'un oxyde phosphorique comme le phosphore ZnO:Zn. Sur la figure 2, dans un dispositif d'affichage fluorescent scellé, il a été confirmé que H2O se décharge, H2 augmente par réaction de H2O avec une quantité trace de CO2 présente dans le dispositif 15 d'affichage fluorescent et CH4 augmente par réaction de H2O avec le CO2. Sur la base de ce qui précède, on peut considérer que le dispositif d'affichage fluorescent comprenant le phosphore ZnO:Zn comme couche phosphorescente, décharge 20 une quantité trace d'humidité quand il est excité par des faisceaux d'électrons. A ce propos, le résultat de l'étude de la cause de la détérioration de brillance du phosphore Ln2O2S:Eu est que le phosphore ZnO:Zn et/ou l'autre oxyde phosphorique sont en général hydrophiles et ont un penchant naturel à occlure facilement l'humidité. En outre, le résultat de - l'analyse des gaz lors de l'irradiation des faisceaux d'électrons provenant des filaments dans le dispositif d'affichage fluorescent permet de penser que l'humidité obtient de l'énergie grâce à l'irradiation des faisceaux électroniques à séparer du phosphore. En d'autre termes, on a émis l'hypothèse qu'une quantité trace d'humidité est occlue/ accumulée dans le phosphore ZnO:Zn qui est un oxyde phosphorique utilisé dans un dispositif d'affichage fluorescent, puis, l'humidité est déchargée alors que le dispositif d'affichage fluorescent est inactivé et/ou activé, ce qui est considéré être une cause de la formation des groupes sulfates. En outre, comme autre cause de détérioration de la brillance du phosphore Ln2O2S:Eu, on pense qu'un traitement thermique au cours du procédé de fabrication du dispositif d'affichage fluorescent provoque l'oxydation de surface, qui conduit à la détérioration de la surface, puis, la détérioration s'aggrave du fait de l'interaction entre les faisceaux électroniques et H2O, qui est un composant du gaz résiduel dans le dispositif d'affichage fluorescent. Le phosphore ZnGa2O4 et le phosphore ZnGa2O4: Mn qui sont des oxydes phosphoriques différents du phosphore ZnO:Zn sont aussi identiques au phosphore ZnO:Zn du point de vue précédent. En outre, l'état de vide du dispositif d'affichage fluorescent est obtenu à des hautes températures allant de 300 C à 400 C. Puis, le dispositif d'affichage fluorescent utilise comme matériau piège une substance ayant la fonction d'absorber les molécules de gaz résiduel pour les exclure d'une phase gazeuse, par exemple un métal réfractaire comme Ti, Mo, Ba, Zr, etc., maintenant ainsi un état de vide poussé de 1 x 10-3 Pa ou moins dans un espace clos. Cependant, dans les oxydes phosphoriques, puisque l'humidité ne peut être enlevée par traitement thermique dans le procédé de fabrication du dispositif d'affichage fluorescent, on pense que la détérioration de la brillance est provoquée par l'influence de (un gaz oxydant tel que) l'humidité, séparée par l'énergie due à l'excitation par faisceau d'électrons. Ce qui veut dire que toute l'humidité dans le vide ne peut être éliminée et qu'une quantité trace d'humidité reste à l'intérieur de l'enceinte sous vide du dispositif d'affichage fluorescent. Donc, quand le dispositif d'affichage fluorescent est activé, par l'effet d'électrons provenant d'un filament, la quantité trace d'humidité est adsorbée sur la surface du phosphore Ln2O2S:Eu en réagissant avec le soufre du phosphore. Par conséquent, l'oxydation est favorisée, ce qui provoque la formation d'un groupe sulfate. Il a été confirmé que, puisque la couche phosphorescente contenant du phosphore ZnO:Zn occupe une aire plus importante, la quantité d'humidité déchargée augmente. Par conséquent, le phosphore Ln2O2S:Eu de surface se détériore et la détérioration de la brillance du phosphore Ln2O2S:Eu s'aggrave. En outre, afin de confirmer la caractéristique de chacun des phosphore Lu2O2S: Eu, phosphore Gd2O2S: Eu, phosphore La2O2S: Eu et phosphore Y202S:Eu contenant respectivement Lu, Gd, La, Y de la série des Ln (lanthanides), la tension de démarrage de l'émission, qui est la tension régnant lors d'une émission initiale de phosphore, a été étudiée tout en augmentant graduellement la tension de l'anode, après avoir installé le phosphore dans le dispositif d'affichage fluorescent. Les éléments de la série des Ln (lanthanides) ont une nature commune en tant qu'élément terreux rare, mais sont quelque peu différents au niveau de la grandeur de la masse et du réseau d'électrons. On sait que, en termes de valeur de résidence, plus la masse est importante, plus la nature commune devient forte (plus la résistance diminue). La figure 3 est un graphique montrant une tension de démarrage de l'émission du phosphore Lu2O2S:Eu, phosphore Gd2O2S:Eu, phosphore La2O2S:Eu et phosphore Y202S:Eu. Sur la figure 3, puisque le phosphore commence à émettre de la lumière à une tension plus faible dès que la résistance diminue, les dispositifs d'affichage fluorescent utilisant respectivement les phosphore Lu2O2S: Eu, phosphore Gd2O2S: Eu et phosphore La2O2S: Eu émettent de la lumière à environ 20 V, et les phosphore Lu2O2S:Eu, phosphore Gd2O2S:Eu et phosphore La2O2S:Eu commencent à émettre de la lumière dans cet ordre. Par conséquent, il est bien entendu que la résistance des matériaux de base diminue dans l'ordre des phosphore Lu2O2S:Eu, phosphore Gd2O2S:Eu et phosphore La2O2S: Eu. Ceci signifie que la grandeur de la résistance du matériau de base est proportionnelle à la profondeur à laquelle les électrons pénètrent dans le phosphore et que, comme la résistance des matériaux de base est plus petite, la zone émettant de la lumière est plus avancée vers l'intérieur du phosphore. En d'autre termes, ceci signifie que, comme le phosphore possède une résistance plus grande, la contribution à la luminescence près de la surface de celui-ci augmente et que, en termes de durée de vie, plus la résistance du matériau de base est élevée, plus l'état de la surface affecte grandement l'émission lumineuse. Par conséquent, dans l'ordre des phosphore Lu2O2S: Eu, phosphore Gd2O2S: Eu et phosphore La2O2S: Eu, le pourcentage de l'état de surface affectant la luminescence augmente. Cependant, dans le dispositif d'affichage luminescent fluorescent multicolore, le phosphore ZnO:Zn émettant une lumière verte et/ou d'autres oxydes phosphoriques, qui sont utilisés usuellement, sont très importants, et doivent nécessairement être utilisés en compagnie du phosphore Ln2O2S:Eu. A ce propos, dans le dispositif d'affichage lumineux fluorescent multicolore utilisant un phosphore comme le phosphore Ln2O2S:Eu, dont la brillance est nettement détériorée du fait d'une quantité trace d'humidité présente dans l'enceinte scellée sous vide, conjointement avec le phosphore ZnO:Zn et/ou d'autres oxydes phosphoriques, en ajustant le pourcentage de l'aire d'une couche phosphorescente contenant du phosphore ZnO:Zn et/ou d'autres oxydes phosphoriques par rapport à l'aire des phosphores totaux dans le dispositif d'affichage fluorescent, l'occlusion/la décharge d'une quantité trace d'humidité dans le dispositif d'affichage fluorescent est limitée, et l'influence du phosphore ZnO:Zn et/ou d'autres oxydes phosphoriques sur les phosphore Lu2O2S: Eu, phosphore Gd2O2S: Eu et phosphore La2O2S:Eu est limitée. Donc, on peut proposer un dispositif d'affichage fluorescent multicolore capable d'utiliser un phosphore dont la brillance est nettement détériorée du fait d'une quantité trace d'humidité, parmi des phosphores Ln2O2S:Eu. Par conséquent, grâce à la limitation de l'aire de la couche phosphorescente contenant le phosphore ZnO:Zn et/ou d'autres oxydes phosphoriques, la décharge d'une quantité trace d'humidité par le phosphore ZnO:Zn et/ou d'autres oxydes phosphoriques est limitée. En outre, on peut proposer un dispositif d'affichage lumineux fluorescent multicolore capable d'utiliser un phosphore sulfurique et/ou d'autres phosphores pour l'utilisation dans le dispositif d'affichage fluorescent ainsi que le phosphore Ln2O2S:Eu au niveau d'une région différente de la région de la couche phosphorescente contenant le phosphore ZnO:Zn et/ou d'autres oxydes phosphoriques dans les régions des couches phosphorescentes dans le dispositif d'affichage fluorescent. Le phosphore Ln2O2S:Eu utilisé dans la présente invention a été préparé comme suit. (1) Composé de phosphore La2O2S:Eu Pour une mole de La2O2i 1,2 mole de carbonate de sodium et de soufre ont été ajoutés, puis le Eu2O3 y a été ajouté de sorte que le rapport Eu/La soit de 4 % molaires atomiques. Le mélange a été chargé dans un creuset en alumine qui a été ensuite scellé avec un couvercle. Puis, le mélange a été fritté pendant deux heures à 1200 C, ce qui a formé le phosphore La2O2S:Eu. (2) Composé de phosphore Lu2O2S:Eu Pour une mole de Lu2O2, 1,2 mole de carbonate de sodium et de soufre ont été ajoutés, puis le Eu2O3 y a été ajouté de sorte que le rapport Eu/La soit de 4 % molaires atomiques. Le mélange a été chargé dans un creuset en alumine qui a été ensuite scellé avec un couvercle. Puis, le mélange a été fritté pendant deux heures à 1200 C, ce qui a formé le phosphore Lu2O2S:Eu. (3) Composé de phosphore Gd2O2S: Eu Pour une mole de Gd2O2, 1,2 mole de carbonate de sodium et de soufre ont été ajoutés, puis le Eu2O3 y a été ajouté de sorte que le rapport Eu/La soit de 4 % molaires atomiques. Le mélange a été chargé dans un creuset en alumine qui a été ensuite scellé avec un couvercle. Puis, le mélange a été fritté pendant deux heures à 1200 C, ce qui a formé le phosphore Gd2O2S:Eu. Ensuite, des dispositifs d'affichage lumineux fluorescent multicolore ont été préparés en modifiant le rapport d'occupation entre l'unité luminescente d'une couche phosphorescente comprenant le phosphore Ln2O2S:Eu et l'unité luminescente constituée d'une couche phosphorescente comprenant du phosphore ZnO:Zn. Plus spécifiquement, comme le montre la figure 1, un mince film d'aluminium est formé sur la surface supérieure d'un substrat en verre 1 et puis imprimé en utilisant une technique de photolithographie, ce qui a permis de former un circuit imprimé 2. Une couche isolante 3, principalement constituée d'un verre ayant un point de fusion bas, est formée sur la surface supérieure du circuit imprimé 2, et des trous de passage 4 communiquant avec un conducteur imprimé sont formés sur la couche isolante. En outre, un conducteur d'anode 5 principalement constitué de graphite est formé sur la surface supérieure de la couche isolante 3 et fritté pour bloquer ainsi les trous de passage. Le phosphore Ln2O2S:Eu est ensuite transformé en une pâte en le dispersant dans un solvant de carbitol de butyle en utilisant l'éthylcellulose comme liant. La pâte de phosphore est déposée sur la surface supérieure d'une électrode en graphite, qui est un conducteur d'anode, pour former des circuits imprimés spécifiques par sérigraphie et puis séchée, ce qui permet de former une couche phosphorescente 6a comprenant du phosphore Ln2O2S: Eu. Ensuite, le phosphore ZnO:Zn est transformé en une pâte en le dispersant dans un solvant de carbitol de butyle en utilisant l'éthylcellulose comme liant. Puis, la pâte de phosphore est déposée sur l'électrode en graphite pour former des circuits imprimés spécifiques par sérigraphie et puis séchée, ce qui permet de former des couches de phosphore 6b et 6c comprenant du phosphore ZnO:Zn. De cette manière, la fabrication d'un substrat d'anode est achevée. L'enceinte scellée sous vide, qui est formée d'un verre ayant un bas point de fusion dans une atmosphère de 400 C à 500 , est fabriquée en y installant le substrat d'anode, sur lequel la couche phosphorescente 6a comprenant du phosphore Ln2O2S:Eu et les couches de phosphore 6b et 6c comprenant du phosphore ZnO:Zn sont formées; une grille 7; et une cathode 8 et puis en assemblant le récipient prenant la forme d'un boîtier 9 ou similaire. Ensuite, dans l'atmosphère de 300 C à 400 C, le gaz présent dans l'enceinte est déchargé, ce qui produit un dispositif d'affichage lumineux fluorescent multicolore scellé sous vide. Dans ce qui suit, on va décrire des exemples spécifiques permettant d'étudier les caractéristiques luminescentes d'un dispositif d'affichage lumineux fluorescent multicolore, comprenant une unité luminescente constituée d'une couche contenant du phosphore Ln2O2S: Eu émettant une lumière jaune à rouge et une autre unité luminescente constituée d'une couche phosphorescente contenant du phosphore ZnO:Zn. Exemple comparatif Dispositif d'affichage lumineux fluorescent utilisant exclusivement un phosphore La2O2S:Eu, un phosphore Gd2O2S: Eu ou un phosphore Lu2O2S:Eu Afin d'étudier l'effet d'une quantité trace d'humidité présente dans le phosphore ZnO:Zn, on a fabriqué des dispositifs d'affichage fluorescent, dans lesquels un phosphore parmi le phosphore La2O2S:Eu, phosphore Gd2O2S: Eu et phosphore Lu2O2S:Eu a été exclusivement utilisé dans les couches de phosphore 6a à 6c, servant d'unité d'affichage. Puis, pour étudier la détérioration de leur brillance, les dispositifs d'affichage fluorescent ont été activés pendant 1000 heures en leur appliquant une tension d'anode de 60 V. La figure 4 est un graphique illustrant les durées de vie des unités luminescentes, qui sont respectivement constituées de couches de phosphore contenant chacune un phosphore La2O2S:Eu, un phosphore Gd2O2S: Eu, et un phosphore Lu2O2S:Eu, respectivement, dans le dispositif d'affichage fluorescent sans phosphore ZnO:Zn. Selon la figure 4, même si le dispositif d'affichage fluorescent utilise le phosphore Gd2O2S:Eu dont la brillance se détériore nettement, la brillance obtenue après son activation continue pendant 1000 heures reste dans l'intervalle des 55 % de sa brillance initiale. En outre, le dispositif d'affichage fluorescent utilisant le phosphore La2O2S:Eu conserve 67 % de sa brillance initiale et le dispositif d'affichage fluorescent utilisant le phosphore Lu2O2S:Eu conserve 79 % de sa brillance initiale, tous pouvant être utilisés individuellement. Exemple 1 Dispositif d'affichage lumineux fluorescent multicolore où 10 % de l'aire totale de l'affichage sont occupés par une unité luminescente constituée d'une couche phosphorescente contenant du phosphore ZnO:Zn et l'autre aire de l'affichage est occupée par une unité luminescente constituée de couches de phosphore contenant chacune un phosphore La2O2S: Eu, un phosphore Gd2O2S:Eu, ou un phosphore Lu2O2S:Eu, respectivement. Afin d'étudier l'effet d'une quantité trace d'humidité présente dans le phosphore ZnO:Zn, qui est considéré comme étant un matériau capable d'occlure une quantité trace d'humidité, on a fabriqué des dispositifs d'affichage fluorescent, dans lesquels 10 % de l'aire totale de l'affichage sont occupés par une unité luminescente constituée d'une couche phosphorescente contenant du phosphore ZnO:Zn et l'autre aire de l'affichage est occupée par une autre unité luminescente constituée de couches phosphorescentes contenant un phosphore La2O2S:Eu, un phosphore Gd2O2S:Eu, ou un phosphore Lu2O2S:Eu, respectivement. Puis, pour étudier la détérioration de leur brillance, les dispositifs d'affichage fluorescent ont été activés en continu pendant 1000 heures en leur appliquant une tension d'anode de 60 V. La figure 5 est un graphique illustrant les durées de vie des unités luminescentes, qui sont respectivement constituées de couches de phosphore contenant du phosphore La2O2S: Eu, du phosphore Gd2O2S:Eu, et du phosphore Lu2O2S:Eu, dans des dispositifs d'affichage lumineux fluorescent multicolore, où l'unité luminescente constituée de la couche phosphorescente contenant du phosphore ZnO:Zn occupe 10 % de l'aire totale de l'affichage. Selon la figure 5, en ce qui concerne le dispositif d'affichage fluorescent utilisant le phosphore Gd2O2S:Eu dont la brillance se détériore nettement, la brillance obtenue après son activation continue pendant 1000 heures reste dans l'intervalle des 45 % de sa brillance initiale. Cependant, le temps de fonctionnement du phosphore Gd2O2S:Eu émettant de la lumière jaune à rouge est généralement court, si bien qu'il peut être utilisé en pratique. D'autre part, le dispositif d'affichage fluorescent utilisant le phosphore La2O2S:Eu conserve 67 % de sa brillance initiale et le dispositif d'affichage fluorescent utilisant le phosphore Lu2O2S:Eu conserve 78 % de sa brillance initiale, tous deux étant satisfaisants à des fins pratiques. En outre, si l'unité luminescente constituée de la couche phosphorescente comprenant du phosphore de ZnO:Zn occupe 10 % de l'aire de l'affichage totale, on peut aussi proposer un fluorescent multicolore utilisant un phosphore sulfurique et/ou d'autres phosphores pour l'utilisation dans le dispositif d'affichage fluorescent comme couche phosphorescente pour les 90 % restants dans le dispositif d'affichage fluorescent multicolore. Exemple 2 Dispositif d'affichage lumineux fluorescent multicolore où 40 % de l'aire totale de l'affichage sont occupés par une unité luminescente constituée d'une couche phosphorescente contenant du phosphore ZnO:Zn et l'autre aire de l'affichage est occupée par une unité luminescente constituée de couches de phosphore contenant un phosphore La2O2S:Eu, un phosphore Gd2O2S:Eu, ou un phosphore Lu2O2S: Eu, respectivement. Afin d'étudier l'effet d'une quantité trace d'humidité présente dans le phosphore ZnO:Zn, qui est considéré comme étant un matériau capable d'occlure une quantité trace d'humidité, on a fabriqué des dispositifs d'affichage fluorescent, dans lesquels 40 % de l'aire totale de l'affichage sont occupés par une unité luminescente constituée d'une couche phosphorescente contenant du phosphore ZnO:Zn et l'autre aire de l'affichage est occupée par une unité luminescente constituée de couches phosphorescentes contenant un phosphore La2O2S:Eu, un phosphore Gd2O2S:Eu, ou un phosphore Lu2O2S:Eu, respectivement. Puis, pour étudier la détérioration de leur brillance, les dispositifs d'affichage fluorescent ont été activés en continu pendant 1000 heures en leur appliquant une tension d'anode de 60 V. La figure 6 est un graphique illustrant les durées de vie des unités luminescentes, qui sont respectivement constituées de couches de phosphore contenant du phosphore La2O2S: Eu, du phosphore Gd2O2S:Eu, et du phosphore Lu2O2S:Eu, dans des dispositifs d'affichage lumineux fluorescent multicolore, où l'unité luminescente constituée de la couche phosphorescente contenant du phosphore ZnO:Zn occupe 40 % de l'aire totale de l'affichage. Selon la figure 6, dans le cas du dispositif d'affichage fluorescent utilisant le phosphore Gd2O2S:Eu dont la brillance se détériore nettement, la brillance obtenue après son activation continue pendant 1000 heures reste dans l'intervalle des 42 % de sa brillance initiale. Cependant, le temps de fonctionnement du phosphore Gd2O2S:Eu émettant de la lumière jaune à rouge est généralement court, si bien qu'il peut être utilisé en pratique. D'autre part, le dispositif d'affichage fluorescent utilisant le phosphore La2O2S:Eu conserve 60 % de sa brillance initiale et le dispositif d'affichage fluorescent utilisant le phosphore Lu2O2S:Eu conserve 75 % de sa brillance initiale, tous deux étant satisfaisants à des fins pratiques. En outre, si l'unité luminescente constituée de la couche phosphorescente comprenant du phosphore de ZnO:Zn occupe 40 % de l'aire de l'affichage totale, on peut aussi proposer un fluorescent multicolore utilisant un phosphore sulfurique et/ou d'autres phosphores pour l'utilisation dans le dispositif d'affichage fluorescent comme couche phosphorescente pour les 60 % restants dans le dispositif d'affichage fluorescent multicolore. Exemple 3 Dispositif d'affichage lumineux fluorescent multicolore où 80 % de l'aire totale de l'affichage sont occupés par une unité luminescente constituée d'une couche phosphorescente contenant du phosphore ZnO:Zn et l'autre aire de l'affichage est occupée par une unité luminescente constituée de couches de phosphore contenant un phosphore La2O2S:Eu, un phosphore Gd2O2S:Eu, ou un phosphore Lu2O2S:Eu, respectivement. Afin d'étudier l'effet d'une quantité trace d'humidité présente dans le phosphore ZnO:Zn, qui est considéré comme étant un matériau capable d'occlure une quantité trace d'humidité, on a fabriqué des dispositifs d'affichage fluorescent, dans lesquels 80 % de l'aire totale de l'affichage sont occupés par une unité luminescente constituée d'une couche phosphorescente contenant du phosphore ZnO:Zn et l'autre aire de l'affichage est occupée par une autre unité luminescente constituée d'une couche phosphorescente contenant un phosphore La2O2S: Eu, un phosphore Gd2O2S:Eu, ou un phosphore Lu2O2S:Eu, respectivement. Puis, pour étudier la détérioration de leur brillance, les dispositifs d'affichage fluorescent ont été activés en continu pendant 1000 heures en leur appliquant une tension d'anode de 60 V. La figure 7 est un graphique illustrant les durées -de vie des unités luminescentes, qui sont respectivement constituées de couches de phosphore contenant du phosphore La2O2S: Eu, du phosphore Gd2O2S:Eu, et du phosphore Lu2O2S:Eu, dans des dispositifs d'affichage lumineux fluorescent multicolore, où l'unité luminescente constituée de la couche phosphorescente contenant du phosphore ZnO:Zn occupe 80 % de l'aire totale de l'affichage. Selon la figure 7, dans le cas du dispositif d'affichage fluorescent utilisant le phosphore Gd2O2S:Eu dont la brillance se détériore nettement, la brillance obtenue après son activation continue pendant 1000 heures reste dans l'intervalle des 40 % de sa brillance initiale. Cependant, le temps de fonctionnement du phosphore Gd2O2S:Eu émettant de la lumière jaune à rouge est généralement court, si bien qu'il peut être utilisé en pratique. En outre, bien que le dispositif d'affichage fluorescent utilisant le phosphore La2O2S:Eu conserve aussi 46 % de sa brillance initiale, le temps de fonctionnement du phosphore La2O2S:Eu émettant de la lumière jaune à rouge est généralement court, si bien qu'il peut être utilisé en pratique. Cependant, le dispositif d'affichage fluorescent utilisant le phosphore Lu2O2S:Eu conserve 59 % de sa brillance initiale, ce qui est satisfaisant à des fins pratiques. En outre, si l'unité luminescente constituée de la couche phosphorescente comprenant du phosphore de ZnO:Zn occupe 80 % de l'aire de l'affichage totale, on peut aussi proposer un fluorescent multicolore utilisant un phosphore sulfurique et/ou d'autres phosphores pour l'utilisation dans le dispositif d'affichage fluorescent comme couche phosphorescente pour les 20 % restants dans le dispositif d'affichage fluorescent multicolore. Exemple 4 Dispositif d'affichage lumineux fluorescent multicolore où 90 % de l'aire totale de -l'affichage est occupée par une unité luminescente constituée d'une couche phosphorescente contenant du phosphore ZnO:Zn et l'autre aire de l'affichage est occupée par une unité luminescente constituée de couches de phosphore contenant un phosphore La2O2S:Eu, un phosphore Gd2O2S:Eu, ou un phosphore Lu2O2S: Eu, respectivement. Afin d'étudier l'effet d'une quantité trace d'humidité présente dans le phosphore ZnO:Zn, qui est considéré comme étant un matériau capable d'occlure une quantité trace d'humidité, on a fabriqué des dispositifs d'affichage fluorescent, dans lesquels 90 % de l'aire totale de l'affichage est occupée par une unité luminescente constituée d'une couche phosphorescente contenant du phosphore ZnO:Zn et l'autre aire de l'affichage est occupée par une autre unité luminescente constituée d'une couche phosphorescente contenant un phosphore La2O2S:Eu, un phosphore Gd2O2S:Eu, ou un phosphore Lu2O2S:Eu, respectivement. Puis, pour étudier la détérioration de leur brillance, les dispositifs d'affichage fluorescent ont été activés en continu pendant 1000 heures en leur appliquant une tension d'anode de 60 V. La figure 8 est un graphique illustrant les durées de vie des unités luminescentes, qui sont respectivement constituées de couches de phosphore contenant du phosphore La2O2S:Eu, du phosphore Gd2O2S:Eu, et du phosphore Lu2O2S:Eu, dans des dispositifs d'affichage lumineux fluorescent multicolore, où l'unité luminescente constituée de la couche phosphorescente contenant du phosphore ZnO:Zn occupe 90 % de l'aire totale de l'affichage. Selon la figure 8, dans le cas du dispositif d'affichage fluorescent utilisant le phosphore Lu2O2S:Eu dont la brillance obtenue après son activation continue pendant 1000 heures reste dans l'intervalle des 68 % de sa brillance initiale et puisque la brillance du phosphore La2O2S:Eu reste dans l'intervalle des 52 % de sa brillance initiale, ils peuvent être utilisés en pratique, car leur temps de fonctionnement est généralement court. Cependant, le dispositif d'affichage fluorescent utilisant le phosphore Gd2O2S:Eu dont la brillance se détériore nettement, la brillance, obtenue après son activation continue pendant 1000 heures, restant dans l'intervalle des 32 % de sa brillance initiale, est inutilisable. 2871288 22 En outre, si l'unité luminescente constituée de la couche phosphorescente comprenant du phosphore de ZnO:Zn occupe 90 % de l'aire de l'affichage totale, on peut aussi proposer un fluorescent multicolore utilisant un phosphore sulfurique et/ou d'autres phosphores pour l'utilisation dans le dispositif d'affichage fluorescent comme couche phosphorescente pour les 10 % restants dans le dispositif d'affichage fluorescent multicolore. Exemple 5 Dispositif d'affichage lumineux fluorescent multicolore où 95 % de l'aire totale de l'affichage est occupée par une unité luminescente constituée d'une couche phosphorescente contenant du phosphore ZnO:Zn et l'autre aire de l'affichage est occupée par une unité luminescente constituée de couches de phosphore contenant un phosphore La2O2S:Eu, un phosphore Gd2O2S:Eu, ou un phosphore Lu2O2S:Eu, respectivement. Afin d'étudier l'effet d'une quantité trace d'humidité présente dans le phosphore ZnO:Zn, qui est considéré comme étant un matériau capable d'occlure une quantité trace d'humidité, on a fabriqué des dispositifs d'affichage fluorescent, dans lesquels 95 % de l'aire totale de l'affichage sont occupés par une unité luminescente constituée d'une couche phosphorescente contenant du phosphore ZnO:Zn et l'autre aire de l'affichage est occupée par une autre unité luminescente constituée d'une couche phosphorescente contenant un phosphore La2O2S: Eu, un phosphore Gd2O2S: Eu, ou un phosphore Lu2O2S:Eu, respectivement. Puis, pour étudier la détérioration de leur brillance, les dispositifs d'affichage fluorescent ont été activés en continu pendant 1000 heures en leur appliquant une tension d'anode de 60 V. La figure 9 est un graphique illustrant les durées de vie des unités luminescentes, qui sont respectivement constituées de couches de phosphore contenant du phosphore La2O2S: Eu, du phosphore Gd2O2S:Eu, et du phosphore Lu2O2S:Eu, dans des dispositifs d'affichage lumineux fluorescent multicolore, où l'unité luminescente constituée de la couche phosphorescente contenant du phosphore ZnO:Zn occupe 95 % de l'aire totale de l'affichage. Selon la figure 9, le dispositif d'affichage fluorescent utilisant le phosphore Gd2O2S:Eu dont la brillance se détériore nettement, la brillance, obtenue après son activation continue pendant 1000 heures, restant dans l'intervalle des 28 % de sa brillance initiale, et le dispositif d'affichage fluorescent utilisant le phosphore La2O2S: Eu, qui conserve 38 % de sa brillance initiale, sont inutilisables. D'autre part, le dispositif d'affichage fluorescent utilisant le phosphore Lu2O2S:Eu conserve 50 % de sa brillance initiale, ce qui est satisfaisant à des fins pratiques. En outre, si l'unité luminescente constituée de la couche phosphorescente comprenant du phosphore de ZnO:Zn occupe 95 % de l'aire de l'affichage totale, on peut aussi proposer un fluorescent multicolore utilisant un phosphore sulfurique et/ou d'autres phosphores pour l'utilisation dans le dispositif d'affichage fluorescent comme couche phosphorescente pour les 5 % restants dans le dispositif d'affichage fluorescent multicolore. Le tableau suivant 1 montre le résultat d'une analyse ESCA des surfaces du phosphore La2O2S:Eu, du phosphore Gd2O2S:Eu, et du phosphore Lu2O2S:Eu respectivement, d'un dispositif d'affichage fluorescent qui a été fabriqué complètement, mais pas encore activé ; et également le résultat d'une analyse ESCA d'un groupe sulfate à la surface du phosphore Lu2O2S: Eu du dispositif d'affichage fluorescent qui a été activé en continu pendant 1000 heures. (Les valeurs figurant dans le tableau sont des valeurs relatives). Tableau 1 Analyse ESCA phosphore Rapport 0 heure 1000 heures 1000 h/0 h d'occupation ZnO:Zn 0 0,40 0,67 1,68 0,41 0,82 2,00 La202S: Eu 40 0,41 1,20 2,93 0,39 1,50 3,85 0 0,38 0,62 1,63 0,37 0,78 2,11 Gd2O2S:Eu 40 0,39 0,95 2,44 0,36 1,26 3,50 0 0,35 0,45 1,29 0,37 0,55 1,49 0,34 0,62 1,82 Lu2O2 S: Eu 90 0,38 0,68 1,79 0,38 0,82 2,11 A la lecture du tableau 1, les conclusions suivantes ont été tirées. (1) Dans le cas du phosphore Lu2O2S:Eu, le taux de groupe sulfate est faible pour la plupart, comparé au phosphore La202S: Eu et au phosphore Gd202S: Eu, à l'état initial et après activation du dispositif d'affichage fluorescent en continu pendant 1000 heures. (2) Une fois que le dispositif d'affichage fluorescent a été activé en continu pendant 1000 heures, les taux de groupe sulfate générés dans chacun des phosphores La202S: Eu, Gd2O2S: Eu et La2O2S: Eu augmentent par rapport à ceux de leurs états initiaux. (3) Comme le rapport d'occupation du phosphore ZnO:Zn augmente, les taux de groupe sulfate générés dans chacun des phosphores La202S: Eu, Gd2O2S: Eu et La202S: Eu augmentent après activation du dispositif d'affichage fluorescent en continu pendant 1000 heures. D'autre part, dans le tableau 1 montrant les résultats de l'analyse ESCA, après 1000 heures d'activation, dans le cas d'un rapport d'occupation de 90 % du phosphore ZnO:Zn, le taux de groupe sulfate dans le dispositif d'affichage fluorescent utilisant le phosphore La2O2S:Eu, après avoir été activé en continu pendant 1000 heures, est de 3,85 fois le taux initial de celui-ci et le taux de groupe sulfate dans le dispositif d'affichage fluorescent utilisant le phosphore Gd2O2S:Eu, après avoir été activé en continu pendant 1000 heures, est de 3,50 fois le taux initial de celui-ci. Cependant, au vu des exemples 1 à 4, la détérioration de la brillance du dispositif d'affichage fluorescent utilisant le phosphore La2O2S:Eu est inférieure à celle du dispositif d'affichage fluorescent utilisant le phosphore Gd2O2S:Eu. Après 1000 heures d'activation, dans le cas d'un rapport d'occupation de 95 % du phosphore ZnO:Zn, le taux de groupe sulfate dans le dispositif d'affichage fluorescent utilisant le phosphore Lu2O2S:Eu est de 2,11 fois le taux initial de celui-ci. En outre, au vu des exemples 1 à 4, la détérioration de la brillance du dispositif d'affichage fluorescent utilisant le phosphore Lu2O2S:Eu est inférieure à celle du dispositif d'affichage fluorescent utilisant le phosphore Gd2O2S:Eu. La raison en est que, comme pour le phosphore La2O2S:Eu, le La constituant le phosphore La2O2S:Eu possède à sa surface des effets photoconducteurs et/ou un mode séparé de phénomène luminescent. Exemple 6 Une couche phosphorescente 6a, dans laquelle le La2O2S:Eu à titre de phosphore émettant de la lumière rouge est formé sur la surface supérieure d'une électrode en graphite, est disposée de manière à occuper 5 % de l'aire de l'affichage totale. En outre, une couche phosphorescente 6b, dans laquelle un phosphore émettant une lumière jaune verdâtre (Zno, 9Cdo,1S:Au, phosphore Al (où In2O3 est mélangé)) est formé sur la surface supérieure de l'électrode en graphite, est disposée de manière à occuper 5 % de l'unité d'affichage totale. En outre, une couche phosphorescente 6c, dans laquelle le phosphore ZnO:Zn, qui est considéré comme étant un matériau capable d'occlure une quantité trace d'humidité, est formé sur la surface supérieure de l'électrode en graphite, occupe 90 % de l'aire de l'affichage totale. De cette manière, un substrat d'anode est formé, ce qui permet de fabriquer un dispositif d'affichage lumineux fluorescent multicolore comme dans l'exemple 4. Afin d'étudier la détérioration de brillance du dispositif d'affichage lumineux fluorescent multicolore, le dispositif d'affichage fluorescent a été activé en continu pendant 1000 heures en y appliquant une tension d'anode de 60 V. Comme résultat, il a été confirmé qu'une unité luminescente contenant du phosphore La2O2S:Eu est inutilisable du fait de la détérioration de sa brillance. Exemple 7 Dispositif d'affichage lumineux fluorescent multicolore utilisant une solution de phosphore solide (Lul_X, Ln(l)X)2O2S:Eu (où 0 Selon l'exemple comparatif et les exemples 2 à 4, le dispositif d'affichage lumineux fluorescent multicolore utilisant le phosphore Lu2O2S:Eu parmi les phosphores La2O2S: Eu, Gd2O2S: Eu et Lu2O2S:Eu est affecté au minimum par le phosphore ZnO:Zn. Donc, on a fabriqué un phosphore dans lequel le phosphore Lu2O2S:Eu est d'abord utilisé et une partie de Ln est substituée par un, deux ou trois éléments parmi Gd, La et Y jusqu'à 10 %. Plus spécifiquement, après avoir ajouté 1,2 mole de carbonate de soufre et de sodium par mole de (Lu, La, Gd, Y) 203, le Eu2O3 a été également ajouté de manière à ce que le rapport Eu/(Lu, La, Gd, Y) passe à 4 % molaires atomiques. Le mélange a été ensuite chargé dans un creuset d'alumine qui est ensuite scellé par un couvercle. Puis, le mélange a été fritté pendant deux heures à 1200 C, ce qui a formé un phosphore (Lu, La, Gd, Y)2O2S:Eu. Comme le dépeint le graphique de la figure 10, quand un cristal mixte est formé par mélange de Lu avec au moins un élément choisi parmi La, Gd et Y à 10 % en moles ou moins, la durée de vie globale est encore améliorée par rapport au dispositif d'affichage lumineux fluorescent multicolore conventionnel. En outre, en utilisant un phosphore (Lu, La, Gd,)2O2S:Eu ou un phosphore (Lu, La)2O2S:Eu à la place du phosphore (Lu, La, Gd, Y)2O2S:Eu, on a fabriqué un dispositif d'affichage lumineux fluorescent multicolore dans lequel le ZnO:Zn, qui est considéré comme étant un matériau capable d'occlure une quantité trace d'humidité, occupe 90 % de l'aire de l'affichage totale, comme dans l'exemple 4. Ensuite, le dispositif d'affichage lumineux fluorescent multicolore a été activé en continu pendant 1000 heures pour étudier ainsi sa durée de vie. Après cet essai, il a été observé que le dispositif d'affichage fluorescent conserve 60 % de sa brillance initiale. Selon la présente invention, on peut proposer un dispositif d'affichage lumineux fluorescent multicolore hautement fiable en utilisant un phosphore Ln2O2S:Eu émettant une lumière jaune à rouge, capable d'émettre une lumière d'une grande brillance sous l'application d'une tension d'anode supérieure à 30 V. Alors que l'invention a été illustrée et décrite par rapport à des modes de réalisation préférés, il est bien compris par l'homme du métier que diverses modifications et divers changements peuvent être opérés sans s'éloigner de l'esprit et de la visée de l'invention telle qu'elle est définie par les revendications cijointes. 28 REVENDICATIONS 1. Dispositif d'affichage lumineux fluorescent multicolore, comprenant une enceinte scellée sous vide munie d'un substrat en verre, une anode disposée sur le substrat en verre, une cathode installée dans l'enceinte scellée sous vide, une première couche phosphorescente contenant un phosphore émettant une lumière jaune à rouge, et une seconde couche phosphorescente contenant un phosphore émettant une lumière bleue à verte, dans lequel la première couche phosphorescente contient un phosphore Ln2O2S:Eu (Ln est au moins un élément choisi dans le groupe constitué de La, Gd, Lu et Y) qui émet une lumière jaune à rouge; et la seconde couche phosphorescente contient au moins un phosphore choisi parmi le phosphore ZnO:Zn, le phosphore ZnGa2O4 et le phosphore ZnGa2O4:Mn, qui émettent une lumière bleue à verte. 2. Dispositif d'affichage lumineux fluorescent multicolore selon la revendication 1, dans lequel le phosphore émettant une lumière jaune à rouge est un phosphore Lu2O2S:Eu, et l'aire de la seconde couche phosphorescente contenant au moins un phosphore choisi parmi le phosphore ZnO:Zn, le phosphore ZnGa2O4 et le phosphore ZnGa2O4:Mn est de 95 % ou moins de l'aire des couches phosphorescentes totales dans le dispositif d'affichage fluorescent. 3. Dispositif d'affichage lumineux fluorescent multicolore selon la revendication 1, dans lequel le phosphore émettant une lumière jaune à rouge est un phosphore La2O2S:Eu, et l'aire de la seconde couche phosphorescente contenant au moins un phosphore choisi parmi le phosphore ZnO:Zn, le phosphore ZnGa2O4 et le phosphore ZnGa2O4:Mn est de 90 % ou moins de l'aire des couches phosphorescentes totales dans le dispositif d'affichage fluorescent. 4. Dispositif d'affichage lumineux fluorescent multicolore selon la revendication 1, dans lequel le phosphore émettant une lumière jaune à rouge est un phosphore Gd2O2S:Eu, et l'aire de la seconde couche phosphorescente contenant au moins un phosphore choisi parmi le phosphore ZnO:Zn, le phosphore ZnGa2O4 et le phosphore ZnGa2O4:Mn est de 80 % ou moins de l'aire des couches phosphorescentes totales dans le dispositif d'affichage fluorescent. 5. Dispositif d'affichage lumineux fluorescent multicolore selon la revendication 1, dans lequel le phosphore émettant une lumière jaune à rouge est formé d'un phosphore (Lu, La, Gd, Y)2O2S:Eu. 6. Dispositif d'affichage lumineux fluorescent multicolore selon la revendication 1, dans lequel le phosphore émettant une lumière jaune à rouge est formé d'un phosphore (Lu, La, Gd)2O2S:Eu. 7. Dispositif d'affichage lumineux fluorescent multicolore selon la revendication 1, dans lequel le phosphore émettant une lumière jaune à rouge est formé d'un phosphore (Lu, La)2O2S:Eu. 8. Dispositif d'affichage lumineux fluorescent multicolore selon l'une quelconque des revendications 1 à 7, dans lequel l'aire de la seconde couche phosphorescente contenant au moins un phosphore choisi parmi le phosphore ZnO:Zn, le phosphore ZnGa2O4 et le phosphore ZnGa2O4:Mn est de 10 % ou plus de l'aire des couches phosphorescentes totales dans le dispositif d'affichage fluorescent.